(57)【要約】【課題】薄く、均一な厚さの光透過層側から前記情報信号部にレーザ光を照射して情報の記録及び／又は再生を行うようにした大容量の光ディスクを容易に製造する。【解決手段】情報信号部を形成した基板を用意し、基板の情報信号部上に接着剤又は粘着剤を略均一膜厚に塗布して接着層を形成した後、透明プラスチックフィルムを緊張状態に保ちながら前記接着層上に重ね合わせて圧着する。または、予め接着剤又は粘着剤を略均一膜厚に塗布して接着層を形成した透明プラスチックフィルムを緊張状態に保ちながら基板の情報信号部上に重ね合わせて圧着する。あるいは、予め接着剤又は粘着剤を略均一膜厚に塗布して接着層を形成した支持体を緊張状態に保ちながら基板の情報信号部上に重ね合わせて圧着した後、支持体を接着層から剥離除去し、残存する接着層を光透過層とする。【選択図】図５
2007287329.tif 000002
【特許請求の範囲】
【請求項１】
情報信号部が形成された基板上に透明プラスチックからなる光透過層を設け、この光透過層側から前記情報信号部にレーザ光を照射して情報の記録及び／又は再生を行うようにした光ディスクを製造するに際し、
上記情報信号部を形成した基板を用意し、当該基板の情報信号部上に接着剤又は粘着剤を略均一膜厚に塗布して接着層を形成した後、透明プラスチックフィルムを緊張状態に保ちながら前記接着層上に重ね合わせて圧着することを特徴とする光ディスクの製造方法。
【請求項２】
上記接着層が紫外線硬化樹脂よりなることを特徴とする請求項１記載の光ディスクの製造方法。
【請求項３】
上記紫外線硬化樹脂がドライフォトポリマーであることを特徴とする請求項２記載の光ディスクの製造方法。
【請求項４】
上記透明プラスチックフィルムを接着層上に重ね合わせて圧着した後、透明プラスチックフィルム側から紫外線を照射して紫外線硬化樹脂を硬化することを特徴とする請求項２記載の光ディスクの製造方法。
【請求項５】
上記接着層が感圧性粘着剤であることを特徴とする請求項１記載の光ディスクの製造方法。
【請求項６】
上記透明プラスチックフィルムとして、予め表面処理され保護層が形成された透明プラスチックフィルムを用いることを特徴する請求項１記載の光ディスクの製造方法。
【請求項７】
上記透明プラスチックフィルムを基板の情報信号部上に重ね合わせて圧着した後、オートクレーブ処理を行うことを特徴とする請求項１記載の光ディスクの製造方法。
【請求項８】
上記透明プラスチックフィルムを基板の情報信号部上に重ね合わせて圧着した後、減圧下で脱泡処理を行うことを特徴とする請求項１記載の光ディスクの製造方法。
【請求項９】
上記基板の信号記録部上に接着層を形成した後、上記透明プラスチックフィルムを接着層に対して傾斜した状態で圧着を開始し、透明プラスチックフィルムと接着層との間隙が小さい側から大きい側に向かってローラを転動させることにより圧着操作を行うことを特徴とする請求項１記載の光ディスクの製造方法。
【請求項１０】
上記基板と透明プラスチックフィルムを略同一速度で走行させるとともに、上記圧着を基板の走行方向下流側位置から開始し、上記ローラを上記走行方向とは逆向きに転動させることを特徴とする請求項８記載の光ディスクの製造方法。
【請求項１１】
上記透明プラスチックフィルムのうち基板に接着した部分を残して不要部分を除去することを特徴とする請求項１記載の光ディスクの製造方法。
【請求項１２】
情報信号部が形成された基板上に透明プラスチックからなる光透過層を設け、この光透過層側から前記情報信号部にレーザ光を照射して情報の記録及び／又は再生を行うようにした光ディスクを製造するに際し、
上記情報信号部を形成した基板を用意し、予め接着剤又は粘着剤を略均一膜厚に形成した接着層を有する透明プラスチックフィルムを緊張状態に保ちながら前記基板の情報信号部上に重ね合わせて圧着することを特徴とする光ディスクの製造方法。
【請求項１３】
上記接着層が紫外線硬化樹脂よりなることを特徴とする請求項１２記載の光ディスクの製造方法。
【請求項１４】
上記紫外線硬化樹脂がドライフォトポリマーであることを特徴とする請求項１３記載の光ディスクの製造方法。
【請求項１５】
上記透明プラスチックフィルムを基板の情報信号部上に重ね合わせて圧着した後、透明プラスチックフィルム側から紫外線を照射して紫外線硬化樹脂を硬化することを特徴とする請求項１３記載の光ディスクの製造方法。
【請求項１６】
上記接着層が感圧性粘着剤であることを特徴とする請求項１２記載の光ディスクの製造方法。
【請求項１７】
上記透明プラスチックフィルムとして、予め表面処理され保護層が形成された透明プラスチックフィルムを用いることを特徴する請求項１２記載の光ディスクの製造方法。
【請求項１８】
上記透明プラスチックフィルムを基板の情報信号部上に重ね合わせて圧着した後、オートクレーブ処理を行うことを特徴とする請求項１２記載の光ディスクの製造方法。
【請求項１９】
上記透明プラスチックフィルムを基板の情報信号部上に重ね合わせて圧着した後、減圧下で脱泡処理を行うことを特徴とする請求項１２記載の光ディスクの製造方法。
【請求項２０】
透明プラスチックフィルムを走行させながら、これに接着剤又は粘着剤を略均一膜厚に塗布して接着層を形成する工程と、
接着層形成後の透明プラスチックフィルムを一旦停止させ、上記基板を透明プラスチックフィルム上に傾斜姿勢で保持した後、自重により下降させて透明プラスチックフィルム上に載置する工程と、
上記載置後、基板及び透明プラスチックフィルムを一体的に走行させながら、透明プラスチックフィルムの下面に当該走行方向とは逆向きに転動するローラを押し当て、圧着操作を行う工程と
を有することを特徴とする請求項１２記載の光ディスクの製造方法。
【請求項２１】
情報信号部が形成された基板上に光透過層を設け、この光透過層側から前記情報信号部にレーザ光を照射して情報の記録及び／又は再生を行うようにした光ディスクを製造するに際し、
上記情報信号部を形成した基板を用意し、予め接着剤又は粘着剤を略均一膜厚に形成した接着層を有する支持体を緊張状態に保ちながら前記基板の情報信号部上に重ね合わせて圧着した後、上記支持体を接着層から剥離除去し、残存する接着層を光透過層とすることを特徴とする光ディスクの製造方法。
【請求項２２】
上記接着層が紫外線硬化樹脂よりなることを特徴とする請求項２１記載の光ディスクの製造方法。
【請求項２３】
上記紫外線硬化樹脂がドライフォトポリマーであることを特徴とする請求項２１記載の光ディスクの製造方法。
【請求項２４】
上記支持体を基板の情報信号部上に重ね合わせて圧着した後、支持体側から紫外線を照射して紫外線硬化樹脂を硬化することを特徴とする請求項２２記載の光ディスクの製造方法。
【請求項２５】
上記接着層が感圧性粘着剤であることを特徴とする請求項２１記載の光ディスクの製造方法。
【請求項２６】
上記支持体を基板の情報信号部上に重ね合わせて圧着した後、オートクレーブ処理を行うことを特徴とする請求項２１記載の光ディスクの製造方法。
【請求項２７】
上記支持体を基板の情報信号部上に重ね合わせて圧着した後、減圧下で脱泡処理を行うことを特徴とする請求項２１記載の光ディスクの製造方法。
【請求項２８】
情報信号部が形成された基板上に光透過層を設け、この光透過層側から前記情報信号部にレーザ光を照射して情報の記録及び／又は再生を行うようにした一対の光ディスクを用意し、
これら光ディスクの上記情報信号部が形成される面とは反対側の面同士を貼り合わせることを特徴とする光ディスクの製造方法。
【請求項２９】
上記光ディスクの情報信号部が形成される面とは反対側の面に遅効性紫外線硬化樹脂を塗布し、紫外線を照射した後、貼り合わせることを特徴とする請求項２８記載の光ディスクの製造方法。
【請求項３０】
感圧性粘着剤を用いて貼り合わせることを特徴とする請求項２８記載の光ディスクの製造方法。
【発明の詳細な説明】
【技術分野】
【０００１】
本発明は、情報信号部を設けた基板上に光透過層を設け、この光透過層側からレーザ光を照射して情報の記録、再生を行うようにした光ディスクの製造方法に関する。
【背景技術】
【０００２】
従来、光ディスクとして、片面に凹凸を形成した光透過性のプラスチックからなるレプリカ基板を作製し、前記凹凸を形成した面に反射膜あるいは記録膜を設けて情報信号部を形成し、さらにこの情報信号部上に保護膜を形成し、基板の平坦面側（上記情報信号部が形成される面とは反対側の面）からレーザ光を照射して記録、再生を行うようにしたものが広く知られている。
【０００３】
このような光ディスクでは、前記基板が光透過層の役割を果たすため、例えば８ＧＢ以上の大容量化を考えたときには、基板の厚さを薄くすることが要求されてくる。
【０００４】
しかしながら、上記の光ディスクでは、通常、基板は射出成形により成形されており、薄型化にも限度があるのが実情である。
【０００５】
例えば、直径１２０ｍｍの基板を作製する場合において、凹凸の転写性を通常レベル（従来の光ディスクのレベル）で確保しようとしたときには、厚さ３００μｍ程度が限界である。大容量化に対応して凹凸を精度良く転写しようとする場合には、厚さ５００μｍ程度が限界である。
【０００６】
このため、厚さが１００μｍ程度で、しかも微細な凹凸が精度良く転写された光ディスク基板を射出成形のより作製することは、非常に困難である。
【０００７】
これは、射出成形が本質的に有する問題点に起因するもので、例えば金型内の射出材料すなわち溶融樹脂の流動状態のむら、金型の冷却速度むら（溶融樹脂の温度、粘度むら）等に起因するものである。
【０００８】
【特許文献１】特開平０３−１４７８３４号公報
【発明の開示】
【発明が解決しようとする課題】
【０００９】
このような状況の中、本願出願人は、情報信号部が形成された基板上に１７７μｍ以下の光透過層を形成し、この光透過層側からレーザ光を照射することにより記録、再生を行う光ディスクを提案した。
【００１０】
この光ディスクにおいては、基板は通常の厚さ（例えば１．２ｍｍ、あるいは０．６ｍｍ）とすることができるため、射出成形により精度良く凹凸を転写することが可能である。一方、記録、再生のためのレーザ光は厚さの薄い光透過層側から照射するため、大容量化にも対応可能である。
【００１１】
ところで、このように光透過層側からレーザ光を照射して記録、再生を行う場合、光透過層をどのようにして形成するかが大きな問題となる。これは、光透過層の厚さの変動等が特性に大きな影響を与えるからである。
【００１２】
光透過層の形成方法としては、例えば紫外線硬化樹脂をスピンコート法等により塗布する方法が考えられるが、この場合、均一な膜厚のものを形成するのは難しい。
【００１３】
そこで本発明は、厚さが薄く、しかも均一な厚さの光透過層を形成することができ、大容量の光ディスクを容易に製造することが可能な光ディスクの製造方法を提供することを目的とする。
【課題を解決するための手段】
【００１４】
本発明に係る再生装置は、上記課題を解決するため、上述の目的を達成するために、本発明は、情報信号部が形成された基板上に透明プラスチックからなる光透過層を設け、この光透過層側から前記情報信号部にレーザ光を照射して情報の記録及び／又は再生を行うようにした光ディスクを製造するに際し、上記情報信号部を形成した基板を用意し、当該基板の情報信号部上に接着剤又は粘着剤を略均一膜厚に塗布して接着層を形成した後、透明プラスチックフィルムを緊張状態に保ちながら前記接着層上に重ね合わせて圧着することを特徴とするものである。
【００１５】
また、本発明は、情報信号部が形成された基板上に透明プラスチックからなる光透過層を設け、この光透過層側から前記情報信号部にレーザ光を照射して情報の記録及び／又は再生を行うようにした光ディスクを製造するに際し、上記情報信号部を形成した基板を用意し、予め接着剤又は粘着剤を略均一膜厚に塗布して接着層を形成した透明プラスチックフィルムを緊張状態に保ちながら前記基板の情報信号部上に重ね合わせて圧着することを特徴とするものである。
【００１６】
さらに本発明は、情報信号部が形成された基板上に光透過層を設け、この光透過層側から前記情報信号部にレーザ光を照射して情報の記録及び／又は再生を行うようにした光ディスクを製造するに際し、上記情報信号部を形成した基板を用意し、予め接着剤又は粘着剤を略均一膜厚に塗布して接着層を形成した支持体を緊張状態に保ちながら前記基板の情報信号部上に重ね合わせて圧着した後、上記支持体を接着層から剥離除去し、残存する接着層を光透過層とすることを特徴とするものである。
【００１７】
これら本発明によれば、情報信号部が形成された基板上に、厚さが非常に薄く、しかも厚みムラのない光透過層が容易に形成される。
【発明の効果】
【００１８】
本発明の光ディスクの製造方法によれば、厚さが薄く、しかも均一な厚さの光透過層を形成することができ、大容量の光ディスクを容易に製造することが可能である。
【発明を実施するための最良の形態】
【００１９】
以下、本発明の実施の形態について、図面を参照しながら説明する。
【００２０】
図１は、光ディスク製造装置の一構成を示す模式図であり、図２は、図１に示す装置により光ディスクを製造する場合にあらかじめ用意しておくべき基板の構造を示す断面図である。
【００２１】
この装置は、基板保持機構２１、該機構に保持した基板（ディスク基板）１０１上に紫外線硬化型接着剤３１ａを滴下する接着剤滴下機構（レジン滴下機構）３１を備えた接着剤塗布装置１１、ロール状原反１１１（光透過性のプラスチックフィルム１１２を芯体に巻き取ったもの）から繰出しローラ４２の回転により繰り出したフィルム１１２を緊張状態（弛み・伸びのいずれもない状態）で水平方向に走行させるフィルム走行装置４１、フィルム１１２の走行路に沿って配備した圧着ローラ５１、紫外線照射装置５２およびフィルム打抜き装置５３とを備えて構成されている。
【００２２】
接着剤塗布装置１１は、実質的には複数設ける。すなわち、位置を固定して設けた１台の接着剤滴下機構（レジン滴下機構）３１と、循環走行自在の複数台の基板保持機構２１とを設け、前記接着剤滴下機構３１により、それぞれの基板保持機構２１に保持した基板への接着剤滴下が賄えるようにする。
【００２３】
基板保持機構２１は、上端部に基板保持用の真空吸着部（真空チヤツク）を有するディスクステージ２８を備えたものとする。また、基板保持機構２１は、平面形状がカプセル型の無端状レール上に一列に、かつ均一間隔をあけて配置し、駆動機構により循環走行自在とするとともに、このレールのうち直線部を走行するときに、ディスクステージ２３の基板吸着部がフィルム１１２に接近した状態でこれと一体的に並走（同一の向き、速さで走行）し、かつ所定位置で間欠的に、かつフィルム１１２と同期して停止・走行再開自在とする。また、前記レール近傍の適宜位置に、基板の真空吸着部を有するアームを備えた基板供給ロボット（図示せず）を配備する。
【００２４】
フィルム走行装置４１は、フィルム１１２の走行路方向に互いに適宜距離を隔てて配備された第１ガイドローラ（第１キャプスタン）４３、および第２ガイドローラ（第２キャプスタン）４４と、このローラ４４の後段に設けたフィルム巻取りローラ４５とを備えて構成されている。前記第１および第２ガイドローラ４３、４４はアイドルローラとする。また、このフィルム走行装置４１は、所定のタイミングでフィルム１１２の走行を停止し得るように構成する。圧着ローラ５１、紫外線照射装置５２および打抜き装置５３は、フィルム走行路に沿ってこの順番に第１、第２ガイドローラ４３、４４間に、かつ圧着ローラ５１がロール状原反１１１に最も近い側に位置するように配備する。
【００２５】
さらに、この例のようにフィルム１１２が保護フィルム１１３をラミネートしたものである場合には、フィルム１１２から剥離した保護フィルム１１３を巻き取って回収するための保護フィルム巻取りローラ４６を設ける。
【００２６】
圧着ローラ５１は第１、第２ガイドローラ４３、４４と同じく、アイドルローラとするとともに、回転軸をフィルム走行路に直交して配置する。さらに、この圧着ローラ５１は昇降機構により上下動自在、かつ上下位置の微調整ができるようにする。紫外線照射装置５２は、紫外線ランプを並列配備して構成し、基板１０１の接着剤塗布面に紫外線をフィルム１１２側から照射することができるように、フィルム走行路の上側に設ける。打抜き装置５３では、二つの円筒形切断刃を同心状に設けて上下動自在とし、基板１０１に接着されたフィルムのうち基板の内径部分（センターホール１０２：図２を参照）および外径部分を打ち抜くことができるようにする。さらに、打抜き装置５３近傍の所定位置には、基板の真空吸着部を有するアームを備えた光ディスク回収ロボット（図示せず）を配備する。
【００２７】
次に、図１の装置による光ディスクの製造工程および、その作用につい説明する。
【００２８】
光ディスクの製造工程は、工程順に大きく分けて、（１）基板準備工程、（２）基板への紫外線硬化型接着剤の塗布工程、および（３）光透過性プラスチックフィルムの貼付け工程（接着工程）からなる。また、この貼付け工程は、工程順に分けて（１−１）基板へのフィルム圧着工程、（１−２）紫外線硬化型接着剤の硬化工程、および（１−３）フィルム打抜き工程（フィルム余剰分の除去工程）からなる。
【００２９】
先ず、図２に示す基板１０１を用意する。この基板１０１は、中心部にセンターホール１０２と、片面側に情報信号部１０８とを設けたものとする。この場合、レプリカ基板１０１ａは所定のスタンパを用いて射出成形により作製し、成形時に形成した凹凸部に記録膜または反射膜１０３ａ（反射層、光磁気材料からなる膜、または相変化材料からなる膜、または有機色素膜）を製膜することにより情報信号部１０３を形成する。レプリカ基板１０１ａの肉厚は、例えば０．６〜１．２mmとする。反射膜の材料としては例えばアルミニウムを用いる。製造するべき光ディスクがＲＯＭ（Read Only Memory）である場合には、アルミニウム反射膜を設け、書き込み型ディスクである場合には、光磁気材料、相変化材料あるいは有機色素材料からなる膜等を設ける。
【００３０】
基板１０１の情報信号部１０３上に紫外線硬化型接着剤を、図３または図４のパターンで塗布する。
【００３１】
そのために、前記基板供給ロボットにより、複数枚の基板１０１を１枚ずつそれぞれの基板保持機構２１に分けて保持（真空チャックを作動）し、これらの保持機構２１を前記レール上を間欠的に一体的に走行させる。そして、これらの保持機構２１を順番に（間欠的に）接着剤滴下機構３１の直下に位置決めし、ここで接着剤滴下機構３１から紫外線硬化型接着剤３１ａを滴下する。
【００３２】
基板搬送時に接着剤が基板から流れ落ちないようにするためには、その粘度を５００ｃｐｓ以上にすることが好ましい。また、上記塗布パターンによれば、接着剤が基板全面に広がりやすく、しかも基板外周端からの接着剤はみ出しを容易に防止することができる。塗布パターンを図３のとおりにするときには、接着剤滴下機構３１として多点ノズルを用い、図４のパターンにするときには、接着剤滴下機構３１として１点ノズルを使用するとともに、該ノズルをＸ−Ｙステージにより移動させればよい。
【００３３】
接着剤としては、必ずしも紫外線硬化型接着剤でなくともよく、感圧性接着剤やドライフォトポリマー等も使用可能である。ただし、これら感圧性粘着剤やドライフォトポリマーは、塗布することは難しいので、支持体上に形成されたものを基板１０１の形状に打ち抜き、これを情報記録部１０３上に貼り付けた後、支持体を剥離すればよい。また、感圧性粘着剤を用いた場合には、後述の紫外線照射工程は不要である。
【００３４】
一方、ロール状原反１１１は、フィルム１１２として例えばポリカーボネートフィルム、ＰＭＭＡ（ポリメチルメタクリレート）フィルム、またはファンクショナルノルボルネン系樹脂（例えば日本合成ゴム社製、商品名ＡＲＴＯＮ）を芯体に巻き取ったものとする。フィルム１１２は、厚さを例えば１０〜１５０μｍとし、厚さむら（最大厚さと最小厚さとの差）を１０μｍ以下、好ましくは５μｍ以下とする。接着剤の塗布厚さむらと、フィルム１１２の厚さむらとの合計を１０μｍ以下とすることで、きわめて高品質の光ディスクを得ることができる。これらのフィルムはＴダイ法、キャスティング法（溶液流延法）により容易に成形することができる。
【００３５】
上記間欠的接着剤塗布と並行して、フィルム走行装置４１を作動させてフィルム１１２を間欠的に走行させ、走行時の走行速度を一定に維持する。この場合、繰出しローラ４２およびフィルム巻取ローラ４５の回転数を適宜に制御することにより、フィルム１１２を常時緊張状態に維持するとともに、フィルム１１２から剥がした保護フィルム１１３を巻取りローラ４６に回収する。
【００３６】
そして、接着剤塗布後の基板１０１を順次、かつ間欠的にフィルム１１２に沿って走行させ、基板が打抜き装置５３の直下に位置するたびに、フィルムおよび基板の走行を停止して、フィルムの打抜きを行う。以下、この工程について図５により説明する。
【００３７】
図５（ａ）に示すように、フィルム１１２および基板１０１を同一速度で走行させる。この場合、基板１０１を水平方向に走行させるのに対して、第１ガイドローラ４３、圧着口一ラ５１間のフィルム１１２は、前者から後者に向かって下り勾配として、基板１０１上面のうち第１ガイドローラ４３に近い側ではフィルム１１２と接着剤３１ａとの間に適宜間隙を形成し、圧着ローラ５１に近い側では該ローラによりフィルム１１２を接着剤３１ａに圧着させる。そのために、第１ガイドローラ４３と圧着ローラ５１の上下位置を適宜に設定・維持する。
【００３８】
こうすることで圧着ローラ５１は、フィルムと基板との重ね合わせ部分上をこれらと相対的にかつ水平方向に、フィルム１１２走行による摩擦力で転動し、フィルム・接着剤間の空気（気泡）を、前記間隙を介して迅速、確実に排除することができるとともに、接着剤層３１ｂ（図８を参照）の厚さを基板全体にわたって高度に均一化することができ、しかも接着操作をフィルムを走行させながら行うことができるという利点がある。
【００３９】
なお、フィルム１１２を圧着した後、オートクレーブ処理や減圧下で脱泡処理を行うことにより、フィルム・接着剤間の空気（気泡）を確実に排除するようにしてもよい。
【００４０】
次に、フィルム１１２を接着剤３１ａに圧着させた状態を維持してフィルム１１２と基板１０１を一体的に走行させながら、図５（ｂ）に示すように紫外線照射装置５２により紫外線をフィルム１１２側から照射して、接着剤を重合硬化させることによりフィルムを基板に接着する。フィルムおよび基板の走行を継続し、基板が打抜き装置５３の直下に位置した時点でこれらを停止させ、図５（ｃ）に示すように、基板に接着されたフィルムのうち基板の内径部分および外径部分を打ち抜く。円形の貫通孔を打ち抜いたフィルムを巻取りローラ４５で回収する。
【００４１】
なお、図５（ｂ）に示すように、前記接着剤硬化工程を行う時点では次の基板１０１が第１ガイドローラ４３に接近しており、図５（ｃ）に示すように、前記打抜き工程を行うときには、次の基板１０１が第１ガイドローラ４３・圧着ローラ５１間に位置している。
【００４２】
また、図１の装置による前記脱気・圧着工程では、フィルムおよび基板の走行を停止させ、この間に圧着ローラ５１を第１ガイドローラ４３に向かって強制的に転動させる方法も採用できる。
【００４３】
上記打抜き工程により、図８に示すようにレプリカ基板１０１ａ上に情報信号部１０３、接着剤層３１ｂ、フィルム１１２の順に積層した構造の光ディスク２０１が得られる。基板保持機構２１上の光ディスクは、該機構２１の走行が停止している間に、前記光ディスク回収ロボットにより回収され、ついで前記基板供給ロロボットからこの保持機構２１に基板が供給されて再び吸着保持され、該基板は接着剤滴下機構３１に返送される。
【００４４】
図６及び図７は光ディスク製造装置および製造方法の他の例を示すものであり、図６は概略正面図、図７は図６の平面図である。
【００４５】
この装置は、ロール状原反１１１から繰出しローラ６２により繰り出したフィルム１１２を緊張状態で水平方向に走行させるフィルム走行装置６１と、水平方向に走行するフィルム１１２上に接着剤３１ａを供給する接着剤供給機構３３と、接着剤薄膜化部材（掻取り部材）７１と、基板載置ロボット（図示せず）と、圧着ローラ７２，７３と、紫外線照射装置５２と、打抜き装置５８と、この打抜き装置の直下に設けた光ディスク取出し装置５４と、光ディスク回収ロボット（図示せず）とを備えて構成される。
【００４６】
フィルム走行装置６１の構造は図１の装置と同様に、フィルム１１２の水平走行路方向に互いに適宜距離を隔てて配備した第１、第２ガイドローラ６３，６４と、第２ガイドローラ６４の後段に設けたフィルム巻取りローラ６６とを備えて構成する。また、この光ディスク製造装置では第１ガイドローラ６３、接着剤供給機構３３、掻取り部材７１、圧着口一ラ７２，７３、紫外線照射装置５２、打抜き装置５３、ディスク取出し装置５４および第２ガイドローラ６４を、フィルム走行路に沿ってこの順番に、かつ第１ガイドローラ６３がロール状原反１１１に最も近い側に位置するように配備する。フィルム走行装置６１は、所定のタイミングでフィルム１１２の走行を停止しうるように構成する。
【００４７】
接着剤供給機構３３は１台、位置を固定して設け、長さが基板１０１の外径と等しいか、またはこれより僅かに大きい幅広の線状ノズルから接着剤を落下供給することができるものとする。ただし、図１の装置と違って基板保持機構は設けない（その必要がない）。掻取り部材７１は、フィルム１１２上に塗布された接着剤の余剰分を掻き取ることにより、その膜厚を所望値に設定するとともに、フィルム上の接着剤の塗布幅を広げるもので、昇降機構により上下動自在、かつ上下位置の微調整ができるようにする。この掻取り部材７１は、ドクターブレードまたはゴム製のスキージとする。
【００４８】
前記基板載置ロボットは基板の真空吸着部を有するアームを備えたものとして、掻取り部材７１の近傍位置に設ける。このロボットは、図６，７に示すように基板１０１を、情報信号部１０３と反対側の平坦面が掻取り部材７１側から前記圧着ローラ側に向かって下り勾配になるようにフィルム１１２の直上・直近に位置決めした後、真空吸着を解除して基板１０１をフィルム１１２上に載置することができるように構成する。
【００４９】
第１、第２ガイドローラ６３，６４および圧着ローラ７２，７３はアイドルローラとし、これらの圧着ローラは、回転軸をフィルム走行路に直交して配置する。また第１、第２ガイドローラ６３，６４および、フイルム１１２の下側に配置した圧着ローラ７３は上下位置を固定するのに対して、フィルム１１２の上側に配置した圧着ローラ７２は、昇降機構により上下動自在、かつ上下位置の微調整ができるようにする。
【００５０】
紫外線照射装置５２は、基板１０１の接着剤塗布面に紫外線をフィルム１１２側から照射することができるように、フィルム１１２の下側に設ける。光ディスク取出し装置５４は、作製された光ディスクをフィルム走行路から回収するためのもので、昇降機構により上下動自在、かつ上下位置の微調整ができる、基板の真空吸着部を備えたものとするとともに、図６において紙面に直交する水平方向に移動自在とする。また、前記光ディスク回収ロボットは、基板の真空吸着部を有するアームを設けたものとし、光ディスク取出し装置５４の水平方向移動端位置に配備する。
【００５１】
なお、図１の装置と同じく、フィルム１１２が保護フィルムをラミネートしたものである場合には、フイルム１１２から剥離させた保護フイルムを巻き取って回収するための保護フィルム巻取りローラ（図示せず）を設ける。
【００５２】
次に、図６の装置による光ディスクの製造工程および、その作用につい説明する。
【００５３】
まず、以下の準備操作を行う。
【００５４】
（１）図２に示す基板１０１を用意する。
【００５５】
（２）一時的にフィルム走行装置６１を作動させてフィルム１１２を緊張させた後、フィルムの走行を停止させる。
【００５６】
（３）掻取り部材７１の先端部を、フィルム１１２の直上２０μｍ以下に位置決めする。以下、光ディスクの製造工程中、常時この状態を維持する。
【００５７】
（４）圧着ローラ７２，７３相互間の上下方向の間隔を適宜値に設定する。
【００５８】
次いで、フィルム走行装置６１を再び作動させてフィルム１１２を間欠的に走行させ、走行時の走行速度を一定に維持する。この場合、繰出しローラ６２およびフィルム巻取ローラ６５の回転数を適宜に制御することにより、フィルム１１２を常時緊張状態に維持する。フィルム走行中、接着剤供給機構３３から接着剤３１ａをフィルム１１２に落下供給する。
【００５９】
前記基板載置ロボットによりフィルム１１２上に載置（下記を参照）した基板１０１を、フィルム１１２と一体で走行させて圧着ローラ７２，７３間に挿入し、ここでフィルムと接着剤塗布済の基板とを圧着させる。
【００６０】
この場合にも、フィルム１１２を圧着した後、オートクレーブ処理や減圧下で脱泡処理を行うことにより、フィルム・接着剤間の空気（気泡）を確実に排除するようにしてもよい。
【００６１】
次いで、基板１０１をフィルム１１２と一体で走行させ、紫外線照射装置５２によりフィルム側から紫外線を照射し、接着剤を重合・硬化させてフィルムを基板に接着する。フィルムの走行操作を継続して行い、基板をフィルム打抜き装置５３の直下に位置させる。前記圧着操作および紫外線照射操作は、フィルムを走行させながら行う。
【００６２】
それぞれの基板１０１が打抜き装置５３の直下に位置するたびに、フィルム１１２の走行を停止させると同時に、フィルム１１２への接着剤供給を停止する。フィルム走行が停止している間に、フィルム打抜き操作と、前記基板載置ロボットによるフィルム上への基板載置操作を行う。
【００６３】
前記フィルム打抜き操作では、光ディスク取出し装置５４の真空吸着部をフィルム１１２の直下・直近位置に上昇させ、下降する前記円筒状切断刃を受ける。光ディスク取出し装置５４を下降させ、水平方向に移動させた後、前記光ディスク回収ロボットにより回収する。次いで再び、光ディスク取出し装置５４をフィルム１１２の直下・直近位置に上昇させ、次の打抜き操作に備える。前記打抜き操作および基板載置操作の直後に、フィルム走行および接着剤供給操作を再開する。
【００６４】
前記基板載置操作では、前記基板載置ロボットにより基板１０１をフィルム走行面の上方で、かつ該走行面に対し傾斜した状態（図６を参照）で保持し、基板をこのままの姿勢で下降させ、基板外周端が接着剤３１ａに接触し、または直近に位置した時に基板保持を解除し、基板を自重によりフィルム上に載置する。この基板載置の際、フィルムに対する基板の傾斜角度が、したがって基板・接着剤間の間隙が徐々に減少するため、該間隙の空気（気泡）の殆どを排除することができる。
【００６５】
また、圧着ローラ７２，７３は、フィルムと基板との重ね合わせ部分を挟圧しながら、これらと相対的にかつ水平方向に、フィルムおよび基板の走行による摩擦力で転動するため、基板・接着剤間に残留する微量の空気（気泡）を確実に排除することができるうえ、接着剤層３１ｂ（図８を参照）の厚さを基板全休にわたって高度に均一化することができ、しかも接着操作をフィルムを走行さぜながら行うことができるという利点がある。
【００６６】
このように、図６の装置による光ディスクの製造工程は、あかじめ用意した所定構造の基板と、所定の薄肉透明フィルムとを用いるものであって、
（１）フィルム走行中にフィルムへの接着剤供給を行う第１工程、
（２）走行するフィルムと掻取り部材７１との相対的移動によるフィルム上の接着剤を掻き取る第２工程、
（３）フィルム走行が停止している間に、フィルムに塗布した接着剤上への基板載置を行う第３工程、
（４）基板をフィルムと一体で圧着ローラ７２，７３間を走行させる間にフイルムと接着剤（基板）との圧着操作を行う第４工程、
（５）フィルム圧着基板の走行中に紫外線照射により、基板へのフィルム接着操作を行う第５工程、
（６）基板を打抜き装置の直下で停止させ、フィルムの打抜きを行って光ディスクを完成させる第６工程、および
（７）この光ディスクを取り出して回収する第７工程、
からなるものである。
【００６７】
次に、均一な厚さの接着層を有するフィルムを用いた光ディスクの製造装置、製造工程について説明する。
【００６８】
本例では、接着層として感圧性粘着シート、あるいはドライフォトポリマーを用いる。
【００６９】
感圧性粘着シートは、例えばアクリル系粘着剤からなり、透明性、厚みの均一性に優れた両面粘着シートであり、日東電工社製の商品名ＤＡ−８３２０、ＤＡ−８３１０等が好適である。
【００７０】
ドライフォトポリマーは、２００〜３００メガポアズ程度の粘度を有し、溶剤を含まない紫外線硬化型の接着シートであり、例えばデュポン社製、商品名ＳＵＲＰＨＥＸ等が使用可能である。
【００７１】
図９は、これら感圧性粘着シートやドライフォトポリマーからなる接着層２０１を形成したフィルム１１２の原反ロールを示すものである。なお、図１１に示すように、フィルム１１２の表面が予め表面処理され、無機物や有機樹脂からなる保護層２０４が形成されていてもよい。無機物としては、ＳｉＮ、ＳｉＯ２、ＳｉＣ等が挙げられ、これらを１０〜２０００Å程度の厚さで成膜し、保護層２０４とすればよい。通常、上記保護層は、円板状の光ディスク完成後、スパッタ法やスピンコート法等により形成しているが、このように原反ロールの段階で形成しておけば、作製プロセスが減り、設備や材料等の削減が可能であること、有機樹脂をコーティングする場合に必要な樹脂の異物、粘度等の管理が不要になること、等のメリットがある。
【００７２】
この原反ロールを用い、図１０に示すように、基板１０１の情報記録部１０３（この情報記録部１０３上には記録膜または反射膜１０３ａが成膜されている。）上に接着層２０１を介してフィルム１１２を重ね合わせる。
【００７３】
この状態で圧着ロール２０２によりフィルム１１２を基板１０１に圧着し、情報記録部１０３に接着層２０１が入り込むように密着させる。
【００７４】
そして、接着層２０１にドライフォトポリマーを用いた場合には、ＵＶランプ２０３により紫外線照射を行い、これを硬化する。感圧性粘着シートの場合には、このＵＶランプ２０３による紫外線照射は不要である。
【００７５】
なお、接着層２０１を情報記録部１０３に圧着した後、圧力釜によるオートクレーブ処理や減圧下で脱泡処理を行うことにより、フィルム・接着層間、あるいは接着層中の空気（気泡）を排除するようにしてもよい。
【００７６】
最後に、上記フィルム１１２及び接着層２０１を基板１０１の形状に打ち抜き、光ディスクを完成する。
【００７７】
具体的には、厚さ５０μｍの感圧性粘着シート（日東電工社製、商品名ＤＡ−８３１０）を貼り合わせたポリカーボネートフィルム（厚さ５０μｍ）を基板１０１に貼り付け、圧着後、打ち抜き工程でトリミングすることにより、厚さ１００μｍの光透過層を有する光ディスクを完成した。また、この後、オートクレーブ処理を施すことにより、泡が大幅に減少した。
【００７８】
以上の製造装置、製造方法では、ポリカーボネートのフィルム１１２と接着層２０１の両者を光透過層として利用したが、上記感圧性粘着剤シートやドライフォトポリマーを用いる場合、接着層２０１のみを光透過層とすることもできる。
【００７９】
この工程を示したものが図１２である。この図１２に示す工程は、基本的には図１０に示す工程とほとんど同じであるが、接着層２０１の支持体２０５を圧着後に剥離することが図１０に示す工程とは大きく異なる。
【００８０】
この結果、接着層２０１のみが基板１０１上に残り、これが光透過層として機能する。したがって、支持体２０５には、ポリカーボネートフィルムのような光透過性に優れたフィルムを使用する必要がなく、離型紙等、任意の材質のものが使用可能である。
【００８１】
例えば、接着層２０１として厚さ５０μｍの感圧性粘着シート（日東電工社製、商品名ＤＡ−８３１０）を用い、これを基板１０１に貼り付けた後、支持体２０５を剥離することで、５０μｍの厚さを有する光透過層を有する光ディスクが得られる。
【００８２】
同様に、接着層２０１として厚さ５０μｍのドライフォトポリマー（デュポン社製、商品名ＳＵＲＰＨＥＸ）を用い、これを基板１０１に貼り付けた後、支持体２０５を剥離することでも、５０μｍの厚さを有する光透過層を有する光ディスクが得られる。
【００８３】
いずれの場合にも、これらのプロセスを繰り返すことにより、接着層２０１の厚さの倍数の厚さを有する光透過層が得られる。
【００８４】
以上、感圧性粘着シート、ドライフォトポリマーを用いた光透過層の形成方法について説明してきたが、プロセス上、種々の変更が可能であることは言うまでもない。
【００８５】
例えば、図１０や図１２に示す製造プロセスでは、圧着に圧着ロール２０２を用いたが、図１３に示すように、ゴムパッド等の圧着パッド２０６を用いてもよい。
【００８６】
以上が光透過層を有する光ディスクの製造方法であるが、作製された光ディスクを基板１０１を背中合わせにして貼り合わせ、両面ディスクとすることも可能である。
【００８７】
図１４は、この両面ディスクの作製プロセスを示すものである。この作製プロセスにおいては、例えば上記工程によりフィルム１１２を貼り付けた基板１０１を２枚用意し、それぞれの基板１０１の背面（情報記録部１０３やフィルム１１２が積層される面とは反対側の面）に遅効性の紫外線硬化樹脂２０７を塗布する。遅効性の紫外線硬化樹脂は、紫外線照射により直ちに硬化するのではなく、硬化がゆっくりと進行するものであって、例えばソニーケミカル社製、商品名ソニーボンド９５Ａ１４Ｘ等が使用可能である。
【００８８】
そして、これら基板１０１に塗布した遅効性の紫外線硬化樹脂に紫外線を照射した後、圧着パッド（あるいは圧着ロール）２０８で圧着する。圧着後、上記遅効性の紫外線硬化樹脂が徐々に硬化し、両面ディスクを完成する。
【００８９】
なお、ここで遅効性の紫外線硬化樹脂を用いたのは、各基板１０１に情報記録部１０３が形成されていて、貼り合わせ後に紫外線を照射しても紫外線硬化樹脂２０７まで紫外線が到達しないからである。
【００９０】
あるいは、両面ディスクの作製プロセスにおいて、感圧性粘着シートを用いることも可能である。
【００９１】
この感圧性粘着シートを用いた貼り合わせ工程を図１５に示す。この工程においては、先ず、一方の基板１０１に支持体２０９に支持された感圧性粘着シート２１０を貼り付け、支持体２０９を剥離除去する。
【００９２】
これに、もう一方の基板１０１を背中合わせに重ね合わせ、これらを一対の圧着ロール２１１、２１２の間に挟み込み、貼り合わせる。この場合、紫外線照射工程等は不要で、簡単に両面ディスクを作製することができる。
【図面の簡単な説明】
【００９３】
【図１】光ディスク製造装置の一構成例を示す模式図である。
【図２】光ディスクを製造する際にあらかじめ用意する基板の構造を示す概略断面図である。
【図３】基板に紫外線硬化型接着剤を塗布するパターンの一例を示す模式図である。
【図４】接着剤塗布パターンの他の例を示す模式図である。
【図５】図１の装置による光ディスク製造方法を工程順に示すものであって、（ａ）は基板上の接着剤層にプラスチックフィルムを圧着させる工程の模式図、（ｂ）は接着剤層に紫外線を照射する工程の模式図、（ｃ）はプラスチックフィルム打抜き工程の模式図である。
【図６】光ディスク製造装置の他の構成例を示す模式図である。
【図７】図６に示す光ディスクの製造装置の概略平面図である。
【図８】作製される光ディスクの構造を示す概略断面図である。
【図９】接着層を形成したフィルムの原反ロールを示す模式図である。
【図１０】接着層を形成したフィルムを用いた光ディスク製造プロセスを示す模式図である。
【図１１】接着層及び保護層を形成したフィルムの原反ロールを示す模式図である。
【図１２】接着層を形成したフィルムを用いた光ディスク製造プロセスの他の例を示す模式図である。
【図１３】圧着パッドによる圧着の様子を示す模式図である。
【図１４】遅効性の紫外線硬化樹脂を用いた両面ディスクの製造プロセスの一例を示す模式図である。
【図１５】感圧性粘着シートを用いた両面ディスクの製造プロセスの一例を示す模式図である。
【符号の説明】
【００９４】
１０１ 基板、１０３ 情報信号部、１０３ａ 記録膜または反射膜、１１２プラスチックフィルム、２０１ 接着層、２０５ 支持体
【図１】
2007287329.tif 000003
【図２】
2007287329.tif 000004
【図３】
2007287329.tif 000005
【図４】
2007287329.tif 000006
【図５】
2007287329.tif 000007
【図６】
2007287329.tif 000008
【図７】
2007287329.tif 000009
【図８】
2007287329.tif 000010
【図９】
2007287329.tif 000011
【図１０】
2007287329.tif 000012
【図１１】
2007287329.tif 000013
【図１２】
2007287329.tif 000014
【図１３】
2007287329.tif 000015
【図１４】
2007287329.tif 000016
【図１５】
2007287329.tif 000017